КАТАЛИТИЧЕСКИЙ НЕЙТРАЛИЗАТОР ПРОСКОКА АММИАКА С ЗАКРЕПЛЕНИЕМ PT IN SITU

2
2
3
1. Каталитическое изделие, содержащее: подложку, имеющую впускной конец и выпускной конец, первое покрытие, содержащее смесь (1) платины на носителе и (2) первого каталитического нейтрализатора SCR, и второе покрытие, содержащее второй каталитический нейтрализатор SCR, причем носитель содержит по меньшей мере одно из цеолита или смешанного оксида SiO–AlO.
2. Каталитическое изделие по п. 1, отличающееся тем, что платина закреплена на носителе в растворе.
2
2
3
3. Каталитическое изделие по п. 1, отличающееся тем, что носитель содержит смешанный оксид SiO–AlO.
2
4. Каталитическое изделие по п. 3, отличающееся тем, что SiO присутствует в количестве от около 1 мас.% до около 70 мас.% или от около 40 мас.% до около 70 мас.% смешанного оксида.
5. Каталитическое изделие по п. 1, отличающееся тем, что носитель содержит цеолит.
2
6. Каталитическое изделие по п. 5, отличающееся тем, что площадь внешней поверхности цеолита составляет по меньшей мере 50 м/г.
2
7. Каталитическое изделие по п. 5, отличающееся тем, что площадь внешней поверхности цеолита составляет по меньшей мере 70 м/г.
2
8. Каталитическое изделие по п. 5, отличающееся тем, что площадь внешней поверхности цеолита составляет по меньшей мере 100 м/г.
9. Каталитическое изделие по п. 5, отличающееся тем, что средний размер кристаллов цеолита составляет менее около 1 мкм.
10. Каталитическое изделие по п. 5, отличающееся тем, что средний размер кристаллов цеолита составляет менее около 0,5 мкм.
11. Каталитическое изделие по п. 5, отличающееся тем, что средний размер кристаллов цеолита составляет менее около 0,3 мкм.
12. Каталитическое изделие по п. 5, отличающееся тем, что соотношение диоксида кремния к оксиду алюминия в цеолите составляет более 100.
13. Каталитическое изделие по п. 5, отличающееся тем, что соотношение диоксида кремния к оксиду алюминия в цеолите составляет более 300.
14. Каталитическое изделие по п. 5, отличающееся тем, что соотношение диоксида кремния к оксиду алюминия в цеолите составляет более 1000.
15. Каталитическое изделие по п. 5, отличающееся тем, что цеолит выбирают из группы типов каркасной структуры, состоящей из ACO, AEI, AEN, AFN, AFT, AFX, ANA, APC, APD, ATT, CDO, CHA, DDR, DFT, EAB, EDI, EPI, ERI, GIS, GOO, IHW, ITE, ITW, LEV, KFI, MER, MON, NSI, OWE, PAU, PHI, RHO, RTH, SAT, SAV, SIV, THO, TSC, UEI, UFI, VNI, YUG, ZON, BEA, MFI и FER, а также их смесей и/или сростков.
16. Каталитическое изделие по п. 5, отличающееся тем, что цеолит выбирают из группы типов каркасной структуры, состоящей из CHA, LEV, AEI, AFX, ERI, SFW, KFI, DDR, ITE, BEA, MFI и FER.
17. Каталитическое изделие по п. 1, отличающееся тем, что второе покрытие полностью перекрывает первое покрытие.
18. Каталитическое изделие по п. 1, отличающееся тем, что второе покрытие частично перекрывает первое покрытие.
19. Каталитическое изделие по п. 1, отличающееся тем, что второе покрытие проходит от впускного конца к выпускному концу, покрывая меньше чем всю длину подложки.
20. Каталитическое изделие по п. 1, отличающееся тем, что первое покрытие проходит от выпускного конца к впускному концу, покрывая меньше чем всю длину подложки.
21. Каталитическое изделие по п. 1, отличающееся тем, что второй каталитический нейтрализатор SCR располагают на впускной стороне покрытия, содержащей смесь платины на носителе с первым каталитическим нейтрализатором SCR.
22. Каталитическое изделие по п. 1, отличающееся тем, что второй каталитический нейтрализатор SCR располагают на выпускной стороне покрытия, содержащей смесь платины на носителе с первым каталитическим нейтрализатором SCR.
23. Каталитическое изделие по п. 1, отличающееся тем, что платина присутствует в количестве, составляющем по меньшей мере одно из следующих значений: (a) 0,01–0,3 мас.%; (b) 0,03–0,2 мас.%; (c) 0,05–0,17 мас.%; и (d) 0,07–0,15 мас.% включительно относительно массы носителя платины + массы платины + массы первого каталитического нейтрализатора SCR в смеси.
24. Каталитическое изделие по п. 1, отличающееся тем, что массовое соотношение первого каталитического нейтрализатора SCR к платине на носителе находится в диапазоне по меньшей мере одного из следующих значений:
(a) от 0:1 до 300:1, (b) от 3:1 до 300:1, (c) от 7:1 до 100:1; и (d) от 10:1 до 50:1 включительно в расчете на массу этих компонентов.
25. Каталитическое изделие по п. 1, отличающееся тем, что смесь дополнительно содержит по меньшей мере одно из палладия (Pd), золота (Au), серебра (Ag), рутения (Ru) или родия (Rh).
26. Каталитическое изделие по п. 1, отличающееся тем, что второй каталитический нейтрализатор SCR представляет собой основной металл, оксид основного металла, молекулярное сито, молекулярное сито с замещенным металлом, смешанный оксид или их смесь.
27. Каталитическое изделие по п. 26, отличающееся тем, что основной металл выбирают из группы, состоящей из ванадия (V), молибдена (Mo) и вольфрама (W), хрома (Cr), церия (Ce), марганца (Mn), железа (Fe), кобальта (Co), никеля (Ni) и меди (Cu), а также их смесей.
28. Каталитическое изделие по п. 26, дополнительно содержащее по меньшей мере один промотор основного металла.
29. Каталитическое изделие по п. 26, отличающееся тем, что молекулярное сито или молекулярное сито с замещенным металлом является узкопористым, среднепористым, крупнопористым или их смесью.
30. Каталитическое изделие по п. 26, отличающееся тем, что второй каталитический нейтрализатор SCR содержит молекулярное сито, выбранное из группы, состоящей из: алюмосиликатных молекулярных сит, металлзамещенных алюмосиликатных молекулярных сит, алюмофосфатных (AlPO) молекулярных сит, металлзамещенных алюмофосфатных (MeAlPO) молекулярных сит, силикоалюмофосфатных (SAPO) молекулярных сит и металлзамещенных силикоалюмофосфатных (MeAPSO) молекулярных сит, а также их смесей.
31. Каталитическое изделие по п. 26, отличающееся тем, что второй каталитический нейтрализатор SCR содержит узкопористое молекулярное сито, выбранное из группы типов каркасной структуры, состоящей из: ACO, AEI, AEN, AFN, AFT, AFX, ANA, APC, APD, ATT, CDO, CHA, DDR, DFT, EAB, EDI, EPI, ERI, GIS, GOO, IHW, ITE, ITW, LEV, KFI, MER, MON, NSI, OWE, PAU, PHI, RHO, RTH, SAT, SAV, SIV, THO, TSC, UEI, UFI, VNI, YUG и ZON, а также их смесей и/или сростков.
32. Каталитическое изделие по п. 26, отличающееся тем, что второй каталитический нейтрализатор SCR содержит узкопористое молекулярное сито, выбранное из группы типов каркасной структуры, состоящей из: CHA, LEV, AEI, AFX, ERI, SFW, KFI, DDR и ITE.
33. Каталитическое изделие по п. 26, отличающееся тем, что второй каталитический нейтрализатор SCR содержит среднепористое молекулярное сито, выбранное из группы типов каркасной структуры, состоящей из: AEL, AFO, AHT, BOF, BOZ, CGF, CGS, CHI, DAC, EUO, FER, HEU, IMF, ITH, ITR, JRY, JSR, JST, LAU, LOV, MEL, MFI, MFS, MRE, MTT, MVY, MWW, NAB, NAT, NES, OBW, -PAR, PCR, PON, PUN, RRO, RSN, SFF, SFG, STF, STI, STT, STW, SVR, SZR, TER, TON, TUN, UOS, VSV, WEI и WEN, а также их смесей и/или сростков.
34. Каталитическое изделие по п. 26, отличающееся тем, что второй каталитический нейтрализатор SCR содержит крупнопористое молекулярное сито, выбранное из группы типов каркасной структуры, состоящей из AFI, AFR, AFS, AFY, ASV, ATO, ATS, BEA, BEC, BOG, BPH, BSV, CAN, CON, CZP, DFO, EMT, EON, EZT, FAU, GME, GON, IFR, ISV, ITG, IWR, IWS, IWV, IWW, JSR, LTF, LTL, MAZ, MEI, MOR, MOZ, MSE, MTW, NPO, OFF, OKO, OSI, RON, RWY, SAF, SAO, SBE, SBS, SBT, SEW, SFE, SFO, SFS, SFV, SOF, SOS, STO, SSF, SSY, USI, UWY и VET, а также их смесей и/или сростков.
2
35. Каталитическое изделие по п. 1, отличающееся тем, что второй каталитический нейтрализатор SCR содержит промотированный Ce–Zr или промотированный MnO.
36. Каталитическое изделие по п. 1, отличающееся тем, что первый каталитический нейтрализатор SCR представляет собой каталитический нейтрализатор Cu–SCR или каталитический нейтрализатор Fe–SCR.
37. Каталитическое изделие по п. 1, отличающееся тем, что подложка представляет собой кордиерит, кордиерит с высокой пористостью, металлическую подложку, экструдированное SCR, фильтр или SCRF.
38. Выхлопная система, содержащая каталитическое изделие по п. 1 и средство для введения восстановителя выше по потоку от каталитического изделия.
39. Выхлопная система по п. 38, дополнительно содержащая третий каталитический нейтрализатор SCR, обеспечивающий ≤100%-е превращение NOx, причем третий каталитический нейтрализатор SCR представляет собой Cu–цеолитный каталитический нейтрализатор SCR и размещается в потоке отработавших газов выше по потоку от каталитического изделия по п. 1.
3
40. Способ улучшения превращения NH в отработавшем газе при температуре около 300°C или ниже, причем указанный способ включает приведение в контакт отработавшего газа, содержащего аммиак, с каталитическим изделием по п. 1.
3
41. Способ улучшения превращения NH в отработавшем газе при температуре около 300°C или ниже, причем указанный способ включает приведение в контакт отработавшего газа, содержащего аммиак, с каталитическим изделием по п. 2.
3
42. Способ по п. 41, отличающийся тем, что превращение NH больше в диапазоне от около 30% до около 100%, по сравнению с каталитическим нейтрализатором, имеющим сопоставимый состав, в котором платина предварительно закреплена на носителе.
43. Способ очистки отработавшего газа, содержащего аммиак и NOx, причем способ включает приведение в контакт отработавшего газа, содержащего аммиак, с каталитическим изделием по п. 1.
44. Способ по п. 43, отличающийся тем, что массовое соотношение аммиака к NOx в отработавшем газе составляет >1,0 в течение по меньшей мере части времени работы системы.